FR 2932921 A1 20091225 FR 0854160 A 20080624 CABLE D'ENERGIE ET/OU DE TELECOMMUNICATION A GLISSEMENT AMELIORE La présente invention se rapporte à un câble d'énergie et/ou de télécommunication comportant au moins une couche isolante présentant un 5 glissement de surface amélioré. Elle s'applique typiquement, mais non exclusivement, aux domaines des câbles installés sur des engins mobiles tels que des grues ou des enrouleurs. Qu'il soit électrique ou optique, destiné au transport d'énergie ou à la transmission de données, un câble est schématiquement constitué d'au moins un 10 élément conducteur, électrique ou optique, entouré par au moins une couche isolante. A titre d'exemple, la couche isolante peut être une isolation directement en contact avec un élément conducteur du câble. Elle peut être également une gaine de protection entourant un ou plusieurs éléments 15 conducteurs isolés. Dans le domaine des câbles installés sur des engins mobiles, les gaines de protections desdits câbles sont sujettes à de nombreux frottements. Afin de limiter lesdits frottements, ces gaines sont typiquement obtenues à partir d'une composition extrudée comprenant un polymère thermoplastique et un agent dit 20 � de rugosité � ou � matifiant �. Toutefois, ces solutions de l'art antérieur présentent des inconvénients considérables dans le sens où elles limitent les températures de mise en oeuvre par extrusion dudit polymère thermoplastique : la rugosité de surface recherchée ne s'obtient que lorsque l'extrusion s'effectue à basse température, 25 c'est-à-dire à une température sensiblement identique à celle de la température de fusion du polymère thermoplastique. Or, des cadences de production élevées ne peuvent être atteintes sans une augmentation sensible de la température lors de la mise en oeuvre. Par conséquent, l'état de surface obtenu sur les gaines de protection est brillant et 30 lisse avec une force de friction élevée, ce qui est préjudiciable à leur utilisation dans le domaine des applications d'engins mobiles. Ainsi, les solutions actuelles ne permettent pas de garantir des niveaux de productivité satisfaisants pour les câbles de ce type d'applications. L'objet de la présente invention est de pallier les inconvénients des solutions de l'état de la technique en offrant notamment une composition polymérique comprenant un nouvel agent de rugosité, destinée à être utilisée en câblerie à des températures élevées de mise en oeuvre de ladite composition, notamment lors de l'extrusion de ladite composition, tout en présentant de bonnes propriétés de glissement une fois ladite composition mise en forme. La solution selon la présente invention est de proposer un câble d'énergie et/ou de télécommunication comportant un ou plusieurs éléments conducteurs, et une couche isolante entourant le ou les éléments conducteurs, ladite couche isolante étant obtenue à partir d'une composition comprenant un polymère thermoplastique et un agent de rugosité, caractérisé en ce que l'agent de rugosité est un polyéthylène à Ultra Haut Poids Moléculaire (PE-UHPM), et en ce que la composition ne comprend pas d'agent de réticulation. De préférence, la couche isolante est une gaine de protection. L'agent de rugosité selon la présente invention permet d'apporter de façon surprenante un état de surface mat et rugueux dans la fabrication de la couche isolante dudit câble avec un niveau de productivité supérieur d'environ 50%. Notamment, la composition selon l'invention peut être extrudée à des températures supérieures à la température de fusion (état fondu) du polymère thermoplastique de la composition, l'extrudat obtenu présentant à sa surface une force de friction relativement faible. Les polyéthylènes à Ultra Haut Poids Moléculaire (PE-UHPM) sont des 25 polymères constitués d'au moins environ 50 000 unités monomériques, de préférence d'au moins 100 000 unités monomériques. Ils ont de préférence un point de fusion d'au moins 125°C, notamment allant de 130 à 135°C. Le point de fusion est classiquement mesuré au pic de fusion dudit 30 polymère par analyse calorimétrique différentielle (DSC) avec une rampe de température de 10°C/min. De préférence, les PE-UHPM ont un poids moléculaire d'au moins 1 million de g/mol. Le poids moléculaire est déterminé en mesurant la viscosité intrinsèque dudit polyéthylène et en convertissant cette valeur à l'aide de la loi dite de Mark-Houwink bien connue de l'homme du métier. Les PE-UHPM conservent ainsi un comportement élastique à l'état fondu en raison de leur viscosité extrêmement élevée eu égard à leur très haut poids moléculaire. Par conséquent, les PE-UHPM maintiennent leurs propriétés dimensionnelles intactes même à haute température, ou en d'autres termes, ils ne se déforment pas. Plus particulièrement, les PE-UHPM sont des matériaux polymères qui se présentent sous forme de poudre pulvérulente dont le diamètre médian (D50) des particules est d'au plus 100 pm, et de préférence la granulométrie moyenne est comprise entre 20 et 60 pm, le diamètre médian étant mesuré typiquement par un granulomètre à diffusion laser. Dans un mode de réalisation particulièrement préféré, la composition comprend au plus 10 % en poids de PE-UHPM, de préférence au plus 5 % en poids de PE-UHPM. Cette limite supérieure présente l'avantage de garantir des propriétés mécaniques satisfaisantes de la couche isolante du câble selon l'invention telles qu'un allongement à la rupture et une résistance à la traction relativement élevés, tout en limitant avantageusement la quantité de PE-UHPM qui est un matériau onéreux. La nature du polymère thermoplastique de la composition selon la présente invention n'est nullement limitative. Ce peut être tout type de polymère thermoplastique bien connu de l'homme du métier, notamment apte à pouvoir être extrudé. Le polymère thermoplastique peut également être un mélange de polymère constitué majoritairement d'au moins un polymère thermoplastique. Le polymère thermoplastique est de préférence choisi parmi les polymères et copolymères d'éthylène ou de polypropylène, les polyamides, les polyesters, les polyuréthanes, et les polychlorures de vinyle, ou leurs mélanges. De façon particulièrement préférée, le polymère thermoplastique est un polyuréthane thermoplastique (TPU). Les TPU présentent avantageusement de très bonnes propriétés mécaniques, élastomériques et d'endurance à la fatigue, notamment pour applications aux câbles installés sur des engins mobiles. Dans un mode de réalisation particulier, la couche isolante du câble selon l'invention est non réticulé. D'autres caractéristiques et avantages de la présente invention apparaîtront à la lumière des exemples qui vont suivre, lesdits exemples étant donnés à titre illustratif et nullement limitatif. Exemples comparatifs Afin de montrer les avantages de la couche isolante selon la présente invention, on compare les propriétés de rugosité de surface d'une couche isolante obtenue d'une part à partir d'une composition selon l'invention (Composition 1) et d'autre part à partir d'une composition dite de référence (Composition 2). Les Compositions 1 et 2 sont détaillées dans le tableau 1 ci-dessous, les quantités mentionnées dans le tableau 1 étant exprimées en pourcentage en 20 poids dans la composition. Composition 1 Composition 2 TPU 98 100 PE-UHPM 2 0 Tableau 1 L'origine des constituants des Compositions 1 et 2 est la suivante : 25 TPU est un polyuréthane thermoplastique commercialisé par la société BASF Elastogran, sous la référence Elastollan 1185A10M ; et PE-UHPM est de la poudre de polyéthylène à Ultra Haut Poids Moléculaire, commercialisé par la société Ticona sous la référence GUR 4150. Mode opératoire de préparation des couches isolantes La Composition 1 du tableau 1 est préparée selon le protocole explicité comme suit : - on introduit le polymère dans un mélangeur interne réglé à 30 tours par minute (tr/min), la consigne de température du mélangeur étant fixée à 170°C pendant toute la durée du mélange, - une fois que le polymère à l'état fondu (la température de fusion du polyuréthane thermoplastique est d'environ 170°C), on introduit la poudre d'UHMWPE dans le mélangeur à 30 tr/min, - on mélange la composition pendant environ 10 minutes à 30 tr/min, et - on extrude la composition, à une température de 190°C, autour d'un ensemble de conducteurs électriques isolés pour former une gaine de protection GP1, et ainsi obtenir un câble électrique Cl. La Composition 2 est quant à elle directement extrudée sur le même type d'ensemble de conducteurs électriques isolés pour former une gaine de protection GP2, et ainsi obtenir un câble électrique C2. L'épaisseur de la gaine de protection GP1 et GP2 est d'environ 1,5 mm, cette valeur n'étant nullement limitative. Caractérisations du glissement de surface Le glissement ou glissant de surface des gaines de protection GP1 et GP2 des câbles électriques est évalué selon un protocole expérimental qui consiste à mesurer à l'aide d'un dynamomètre la force nécessaire pour initier et entretenir le mouvement d'un tronçon d'un mètre de câble A posé sur deux longueurs B et C. Ainsi, un tronçon d'un mètre du câble électrique Cl est posé sur deux longueurs du même câble électrique Cl, et un tronçon d'un mètre du câble 5 10 électrique C2 est posé sur deux longueurs du même câble électrique C2. Plus la force ainsi mesurée, c'est-à-dire la force de friction, est faible, plus la gaine de protection dudit câble électrique est indiqué pour des applications d'alimentation d'engins mobiles de type grues, enrouleurs, etc. Le tableau 2 rassemble les résultats des tests de force de friction réalisés sur les gaines de protections GP1 et GP2 des câbles électrique respectifs Cl et C2. GP1 GP2 Aspect visuel Mat et rugueux Lisse et brillant Force de friction 2 3 4,7 (DaN) Tableau 2 Il ressort clairement des résultats du tableau 2 que la force de friction mesurée avec la gaine de protection GP1 obtenue conformément à la présente invention est environ 50% plus faible que celle mesurée avec la gaine de protection GP2 obtenue avec la Composition 2 dite de référence. REVENDICATIONS1. Câble d'énergie et/ou de télécommunication comportant un ou plusieurs éléments conducteurs, et une couche isolante entourant le ou les éléments conducteurs, ladite couche isolante étant obtenue à partir d'une composition comprenant un polymère thermoplastique et un agent de rugosité, caractérisé en ce que l'agent de rugosité est un polyéthylène à Ultra Haut Poids Moléculaire (PE-UHPM) et en ce que la composition ne comprend pas d'agent de réticulation. 2. Câble selon la revendication 1, caractérisé en ce que le PE-UHPM a une température de fusion d'au moins 125°C. 3. Câble selon la revendication 1 ou 2, caractérisé en ce que le PE-UHPM a un poids moléculaire d'au moins 1 million de g/mole. 4. Câble selon l'une quelconque des revendications précédentes, caractérisé en ce que le PE-UHPM est sous forme de poudre dont le diamètre médian (D50) des particules est d'au plus 100 pm. 5. Câble selon l'une quelconque des revendications précédentes, caractérisé en ce que la composition comprend au plus 10 % en poids de PE-UHPM, de préférence au plus 5 % en poids de PE-UHPM. 6. Câble selon l'une quelconque des revendications précédentes, caractérisé en ce que le polymère thermoplastique est choisi parmi les polymères et copolymères d'éthylène ou de polypropylène, les polyamides, les polyesters, les polyuréthanes, et les polychlorures de vinyle, ou leurs mélanges, de préférence le polymère thermoplastique est un polyuréthane. 7. Câble selon l'une quelconque des revendications précédentes, caractérisé en ce que la couche isolante est non réticulée.